【事件の表示】
　平成　８年特許願第１３０３４２号「剛性および靭性のバランスに優れた芳香族ポリアミド樹脂組成物」拒絶査定不服審判事件〔平成　９年１２月　９日出願公開、特開平　９−３１６３２５〕について、次のとおり審決する。
【結　論】
　本件審判の請求は、成り立たない。
【理　由】
第１．手続の経緯
　本願は、平成８年５月２４日の出願であって、平成１５年１１月２８日付けで拒絶理由が通知され、その指定期間内である平成１６年６月２日に意見書とともに手続補正書が提出され、平成１６年８月５日付けで拒絶査定がなされ、これに対し、平成１６年１１月８日に拒絶査定に対する審判請求書が提出され、平成１６年１２月８日に審判請求書の手続補正書（方式）および手続補正書が提出され、平成１７年３月１０日付けで前置報告がなされ、平成１８年１０月１３日付けで当審で審尋がなされ、平成１９年１月２２日に回答書が提出されたものである。
　
第２．平成１６年１２月８日付け手続補正について
　平成１６年１２月８日付け手続補正について、以下のとおり決定する。
　
１．補正却下の決定の結論
　平成１６年１２月８日付け手続補正を却下する。
　
２．理由
（１）本件手続補正の内容および補正の適否について
　平成１６年１２月８日付けの手続補正（以下、「本件手続補正」という。）は、特許請求の範囲についての補正および発明の詳細な説明についての補正を含むものである。
　その特許請求の範囲についての補正は、補正前の請求項１の「【請求項１】融点が２９０℃以上である芳香族ポリアミド樹脂と、無機充填材と、耐衝撃剤のエラストマーを含有し、前記無機充填材の重量Ｍと前記耐衝撃剤の重量Ｔとの比が、２．０≦Ｍ／Ｔ≦６．５であることを特徴とする芳香族ポリアミド樹脂組成物。」を、
「【請求項１】融点が２９０℃以上である芳香族ポリアミド樹脂と、カオリンおよびクレーからなる群から選択される少なくとも一種の無機充填材と、エチレン・α−オレフィンからなるエラストマー、エチレン・プロピレン・ジエン類からなるエラストマーおよびポリオレフィンコポリマーのアイオノマーからなる群から選択される少なくとも一種の耐衝撃剤のエラストマーを含有し、前記無機充填材の重量Ｍと前記耐衝撃剤の重量Ｔとの比が、２．０≦Ｍ／Ｔ≦６．５であることを特徴とする芳香族ポリアミド樹脂組成物。」と補正（以下、「補正事項１」という。）するものである。
　補正事項１は、補正前の請求項１に記載された発明を特定するために必要な事項である「無機充填剤」および「耐衝撃剤からなるエラストマー」を限定するものであって、特許請求の範囲の限定的減縮を目的とするものである。
　また、願書に最初に添付した明細書又は図面に記載した事項の範囲内においてした補正である。
　したがって、補正事項１は、特許法第１７条の２第３項および第４項第２号の規定に適合する。
　さらに、発明の詳細な説明についての補正は、願書に最初に添付した明細書又は図面に記載した事項の範囲内においてした補正であり、特許法第１７条の２第３項の規定に適合する。
　　
（２）独立特許要件について
　
　本件手続補正の補正事項１は、特許法第１７条の２第４項第２号に規定する事項を目的とするものであるから、特許法第１７条の２第５項において準用する同法第１２６条第５項の規定に適合するか否かについて以下検討する。
　
（２−１）補正発明
　本件手続補正後の請求項１に係る発明（以下、「補正発明」という。）は次のとおりのものである。
「【請求項１】融点が２９０℃以上である芳香族ポリアミド樹脂と、カオリンおよびクレーからなる群から選択される少なくとも一種の無機充填材と、エチレン・α−オレフィンからなるエラストマー、エチレン・プロピレン・ジエン類からなるエラストマーおよびポリオレフィンコポリマーのアイオノマーからなる群から選択される少なくとも一種の耐衝撃剤のエラストマーを含有し、前記無機充填材の重量Ｍと前記耐衝撃剤の重量Ｔとの比が、２．０≦Ｍ／Ｔ≦６．５であることを特徴とする芳香族ポリアミド樹脂組成物。」
　
（２−２）引用文献の記載事項
　原審の拒絶理由で通知した引用文献１（特開平４−５３８７０号公報）、引用文献２（特開平５−１１７５２５号公報）、および、当審で審尋において新たに通知した引用文献５（特開平７−２１６２２３号公報）には次の事項が記載されている。
                                                     
引用文献１：特開平４−５３８７０号公報
（ア）
「２．特許請求の範囲
  反復単位
（Ｉ） 　
　および反復単位（ＩＩ）、（ＩＩＩ）のいずれかの単位、
（ＩＩ） 　
  （ＩＩＩ）             
　
  （式中Ｒは炭素数６〜１８の脂肪族基、Ｒ’は炭素数４〜１８の脂肪族基または
　    　　であり、ｎは５〜１８の整数を表わす。）
とからなり、（Ｉ）／［（ＩＩ）または（ＩＩＩ）］の重量比が１０／９０〜１００／０である（共）重合ポリアミド〔Ａ〕１００重量部に対して、変性ポリオレフィン〔Ｂ〕１〜１００重量部および充填剤〔Ｃ〕１〜１００重量部を配合した配合物を成形してなる自動車用アンダーフード部品。」（特許請求の範囲）
（イ）
「〈産業上の利用分野〉
　本発明は塩化カルシウム、塩化マグネシウムや塩化亜鉛などの金属ハロゲン化合物を主剤とする路面凍結防止剤に対する耐性が良好で、しかも耐衝撃性、剛性および耐熱性などが優れたポリアミド製の自動車用アンダーフード部品に関するものである。」（第１頁右欄５〜１１行）
（ウ）
「本発明で特に有用な変性ポリオリフィンの具体例としてはエチレン／（メタ）アクリル酸共重合体、およびこれらの共重合体中のカルボン酸部分の一部または全てをナトリウム、リチウム、亜鉛、カルシウム、カリウムなどと塩にしたもの、エチレン／（メタ）アクリル酸メチル共重合体、エチレン／（メタ）アクリル酸エチル共重合体、エチレン／（メタ）アクリル酸エチル−ｇ−無水マレイン酸共重合体（”ｇ”はグラフトを表わす。以下同じ）………を挙げることができる。
　変性ポリオレフィンの配合量は共重合ポリアミド１００重量部に対してｌ〜ｌ００重量部であり、好ましくは５〜９０重量部の範囲内である。配合量が１重量部に満たないと、得られる成形品の耐衝撃性が不足するので好ましくなく、逆に１００重量部を越えると成形品の耐熱性が不足するので好ましくない。」（第４頁右下欄４行〜第５頁左上欄１８行）
（エ）
「本発明でいう充填剤〔Ｃ〕とは、ガラス製の繊維あるいはビーズ、タルク、カオリン、ウオラストナイト、マイカ、シリカ、アルミナ、ケイソウ土、クレー、セッコウ、ベンガラ、グラファイト、二酸化チタン、酸化亜鉛、
銅、ステンレスなどの粉状または板状の無機系化合物、他のポリマー繊維（炭素繊維）などであり、好ましくはガラス繊維である。ガラス繊維として特に好ましいのは直径３〜２０μｍ程度のガラスチョプドストランド、ガラス糸などである。かかる充填剤の配合割合は共重合ポリアミド１００重量部に対して１〜１００重量部の範囲にあることが必要であり、好ましくは５〜９０重量部の範囲、特に好ましくは１０〜９０重量部である。充填剤の配合量が１００重量部を越えると溶融時の流動性が悪くなり、成形品を射出成形する事が困難となるばかりでなく、成形品外観が悪くなるので好ましくない。」（第５頁左上欄１９行〜同頁右上欄１５行）
（オ）
  第７頁表１には実施例１〜１０及び比較例１〜４の実験結果について記載されており、実施例１には次のようなことが記載されている。
  ポリアミド組成：６Ｔ／６（即ち、ヘキサメチレンジアミンとテレフタル酸とのポリアミド／ポリカプロラクトン）７０／３０、Ｔｍ（融点）３０２℃、変性ポリオレフィン（＊１）配合量（ポリアミド１００重量部）２０重量部、充填剤（＊４）配合量（ポリアミド１００重量部）４３重量部。
  ＊１：エチレン（６０部）／プロピレン（１０部）／ブテン−１（１部）−ｇ−無水マレイン酸（２部）共重合体
  ＊４：ガラス繊維チョップドストランド（３ｍｍ，１３μφ）
　
引用文献２：特開平５−１１７５２５号公報
（カ）
「【請求項１】（Ａ）テレフタル酸成分単位５０〜１００モル％と、テレフタル酸以外の芳香族ジカルボン酸成分単位０〜５０モル％および／または炭素原子数４〜２０の脂肪族ジカルボン酸成分単位０〜５０モル％とからなるジカルボン酸成分単位と、
脂肪族ジアミン成分単位および／または脂環族ジアミン成分単位からなるジアミン成分単位とからなる繰返し単位から構成され、そして、
３０℃濃硫酸中で測定した極限粘度が０.５〜３.０ｄｌ／ｇの範囲内にあり、さらにアミノ基含量が０．０４〜０．２ミリ当量／ｇの範囲にあり、かつ融点が３００℃を超える芳香族ポリアミド、
および
（Ｂ）グラフト変性α−オレフィン重合体、グラフト変性芳香族ビニル系炭化水素・共役ジエン共重合体またはその水素化物、ならびに、カルボキシル基およびカルボン酸金属塩基を側鎖に有するエチレン系重合体よりなる群から選ばれる極性基含有重合体からなる樹脂組成物であり該樹脂組成物中における極性基含有重合体（Ｂ）の含有量が、該芳香族ポリアミド（Ａ）１００重量部に対して２〜１００重量部の範囲内にあることを特徴とする熱可塑性樹脂組成物。
………
【請求項３】上記請求項１または２に記載の熱可塑性樹脂組成物１００重量部に対して１〜２００重量部の無機質強化材（Ｄ）を含有することを特徴とする熱可塑性樹脂組成物。」（特許請求の範囲請求項１、３）
（キ）
「【００１０】
【発明の目的】本発明は、靱性、低吸水性および耐熱性に優れた成形体を製造することができる熱可塑性樹脂組成物を提供することを目的としている。」（第３頁３欄４〜７行）
（ク）
「【００４５】上記極性基含有重合体（Ｂ）のうち、本発明で使用されるグラフト変性α−オレフィン重合体には、結晶性ポリオレフィンのグラフト変性物およびグラフト変性α−オレフィンランダム弾性共重合体とがある。」（第５頁８欄３１〜３５行）
（ケ）
「【００８４】このカルボキシル基およびカルボン酸金属塩基を側鎖に有するエチレン系共重合体は、例えばエチレンと（メタ）アクリル酸とを共重合させ、次いでこの共重合体の有するカルボキシル基の一部に上記金属イオンを導入することにより調製することができる。」（第９頁１５欄１２〜１６行）
（コ）
「【００８７】上記の極性基含有重合体（Ｂ）は、この重合体の特性を損なわない範囲内で他の重合体あるいは共重合体を含有していてもよい。上記の極性基含有重合体（Ｂ）は、上記芳香族ポリアミド（Ａ）１００重量部に対して、２〜１００重量部の範囲内の量で含有されていることが必要である。特にこの極性基含有重合体（Ｂ）の含有率を５〜９０重量部、好ましくは１０〜８０重量部、さらに好ましくは２０〜７５重量部、特に好ましくは２５〜７０重量部の範囲内にすることにより、靱性、耐熱性、低吸水性のバランスが優れた成形体を製造可能な組成物とすることができる。」（第９頁１５欄３５〜４５行）
（サ）
「【０１００】上記の無機繊維状充填材の他、本発明において使用される粉末状、粒状、板状、針状、クロス状、マット状等の形状を有する種々の充填材の例としては、シリカ、シリカアルミナ、アルミナ、炭酸カルシウム、二酸化チタン、タルク、ワラストナイト、ケイソウ土、クレー、カオリン、球状ガラス、マイカ、セッコウ、ベンガラ、酸化マグネシウムおよび酸化亜鉛などの粉状あるいは板状の無機化合物、チタン酸カリウムなどの針状の無機化合物を挙げることができる。」（第１０頁１８欄５０行〜第１１頁１９欄８行）
（シ）
  第１４頁表１には実施例１〜６及び比較例１〜５の実験結果について記載されており、実施例４には次のようなことが記載されている。
  ポリアミドＢ−１　８０部、グラフト変性重合体ｂ　２０部、ガラスファイバー　５４部、酸化防止剤　１部を配合した組成物が記載されている。
　なお、ここで、ポリアミドＢ−１は１，６−ジアミノヘキサン、テレフタル酸、イソフタル酸、セバチン酸からのポリアミドであり、グラフト変性重合体ｂは高密度ポリエチレンに無水マレイン酸及び有機過酸化物加え反応させたものである。　
　
引用文献５：特開平７−２１６２２３号公報
（ス）
「【請求項１】  Ａ（ａ）テレフタル酸単独、またはテレフタル酸とイソフタル酸との混合物であって該混合物中にイソフタル酸が４０モル％以下含まれる芳香族カルボン酸成分単位と、ヘキサメチレンジアミンと２ーメチルペンタメチレンジアミンとの混合物である脂肪族ジアミン成分単位と、からなる繰返し単位を有する芳香族ポリアミド１０重量％以上９９重量％以下と、
（ｂ）脂肪族ジカルボン酸単位と、脂肪族ジアミン単位とからなる繰返し単位を有するポリアミド、および脂肪族アミノカルボン酸単独からなる繰返し単位を有する脂肪族ポリアミドのうち、少なくとも１種のポリアミド１重量％以上９０重量％以下と、からなるポリアミド樹脂３０重量％以上９０重量％以下と、
Ｂ  無機充填材１０重量％以上７０重量％以下とからなることを特徴とするポリアミド樹脂組成物。」（特許請求の範囲請求項１）
（セ）
「【００２３】
【発明が解決しようとする課題】本発明の第１の目的は、成形時における流動性に優れたポリアミド樹脂組成物を提供することにある。
【００２４】本発明の第２の目的は、機械的特性、耐熱性、耐薬品性または吸湿時の寸法安定性に優れ自動車、電気・電子および家具等の幅広い技術分野での用途開発が可能なポリアミド樹脂成形品を提供することにある。」（第４頁４欄７〜１４行）
（ソ）
「【００３６】また、本発明のポリアミド樹脂組成物には、無機充填材が１０−７０重量％含有され、好ましくは１５−６０重量％含有される。無機充填材としては、例えばガラス繊維、炭素繊維、チタン酸カリウム、ウィスカー、カオリン、タルクまたはマイカ等を挙げることができる。成形品の機械強度を向上させる必要があれば、ガラス繊維の添加が好ましい。また、成形品の寸法安定性を向上させ、反りを抑える必要があれば、カオリン、タルク、マイカまたはガラスフレークの添加が好ましい。このような無機充填材の含有量が１０重量％より少ないと、目的としている用途部品としての機械的特性を満足させることができない。」（第４頁５欄４０行〜同頁６欄１行）
　
（２−３）補正発明と引用文献２に記載された発明との対比・判断
  引用文献２には、靱性、低吸水性および耐熱性に優れた成形体を製造することができる熱可塑性樹脂組成物を提供することを目的として〔摘示記載（キ）参照〕、「（Ａ）芳香族ポリアミド、（Ｂ）極性基含有重合体、（Ｄ）無機質強化剤、の３成分を含有する熱可塑性樹脂組成物」に係る発明〔特許請求の範囲請求項３、摘示記載（カ）参照〕が記載されており、芳香族ポリアミド樹脂、耐衝撃性エラストマー、無機充填剤、の３成分を含有する芳香族ポリアミド組成物に係る補正発明と大枠において一致している。
  そこで、これら３成分の各々について以下検討する。
　
（Ａ）芳香族ポリアミド成分
  引用文献２の請求項１に記載の如く〔摘示記載（カ）参照〕、引用文献２に記載された発明の（Ａ）成分は融点が３００℃を超える芳香族ポリアミドである（芳香族のテレフタル酸を５０〜１００モル％使用するものである。）から、補正発明の要件「融点が２９０℃以上である芳香族ポリアミド樹脂」を満足するものである。
　
（Ｂ）耐衝撃性のエラストマー成分
  引用文献２の請求項１に記載の如く〔摘示記載（カ）参照〕、引用文献２に記載された発明の極性基含有重合体は「…カルボキシル基およびカルボン酸金属塩基を側鎖に有するエチレン系重合体よりなる群から選ばれる」ものである。これは、いわゆるアイオノマーと呼ばれるものであり〔実用「プラスチック用語辞典」、（株）プラスチックエージ、１９８９年９月１０日　３版発行、「アイオノマー」の項参照、「……ｄｕ　Ｐｏｎｔ社で開発された〈ＳＵＲＬＹＮ　Ａ〉はアイオノマーの属するが，これはカルボキシル基を側鎖に有する単量体（例えばアクリル酸）を少量共重合させたエチレン系のポリマーにＮａ，Ｋ，Ｍｇ，Ｚｎ，などの水酸化物，アルコレート，低級脂肪酸などを加えて酸基の大部分を中和したものと言われている。……常温で加硫ゴムに似た弾性と強靱性を示すが，……」と記載されている。〕、引用文献２の発明の詳細な説明の段落【００８４】にも「このカルボキシル基およびカルボン酸金属塩基を側鎖に有するエチレン系共重合体は、例えばエチレンと（メタ）アクリル酸とを共重合させ、次いでこの共重合体の有するカルボキシル基の一部に上記金属イオンを導入することにより調製することができる。」〔摘示記載（ケ）参照〕と説明されており、これは補正発明の「ポリオレフィンコポリマーのアイオノマー」に該当するものであることは明らかである。
　引用文献２には、「耐衝撃性のエラストマー」とは明記されていないが、アイオノマーが常温では「加硫ゴムに似た弾性と強靱性を示す」ことは上記実用「プラスチック用語辞典」に記載のように周知であり、「加硫ゴムに似た弾性」を有していれば当然に耐衝撃性を呈すると考えられるから、この点でも両者に差異ない。
  してみれば、引用文献２に記載された発明の「…カルボキシル基およびカルボン酸金属塩基を側鎖に有するエチレン系重合体よりなる群から選ばれる極性基含有重合体」は補正発明の「ポリオレフィンコポリマーのアイオノマーからなる群から選択される少なくとも一種の耐衝撃剤のエラストマー」と一致している。
　
（Ｃ）無機充填剤成分
  引用文献２に記載された発明の無機充填剤として、「シリカ、シリカアルミナ、アルミナ、炭酸カルシウム、二酸化チタン、タルク、ワラストナイト、ケイソウ土、クレー、カオリン、球状ガラス、マイカ、セッコウ、ベンガラ、酸化マグネシウムおよび酸化亜鉛などの粉状あるいは板状の無機化合物、チタン酸カリウムなどの針状の無機化合物」〔摘示記載（サ）参照〕が挙げられており、引用文献２にはクレーやカオリンを使用することが記載されている。
  してみれば、無機充填剤成分においても補正発明と差異はない。
　
　仮に、引用文献２に記載された発明の無機充填剤に対し、補正発明はカオリン又はクレーに限定した点で相違するとしても、非繊維状の無機充填剤としてカオリンやクレーは極めてよく用いられる周知のものであり、以下に述べるように、引用文献５に記載されていることを斟酌すれば、この点は当業者が容易に考えつくことである。
　即ち、引用文献５に記載された発明は、その特許請求の範囲に記載されているように、（ａ）芳香族ポリアミドと（ｂ）脂肪族ポリアミドの混合物Ａと無機充填材Ｂからなる組成物に係るものであり〔摘示記載（ス）参照〕、機械的特性、耐熱性、耐薬品性等の優れた成形品の製造に用いられる芳香族のポリアミド組成物〔摘示記載（セ）参照〕という点で補正発明と共通するものである。
　そして、その発明の詳細な説明の段落【００３６】には、「無機充填材としては、例えばガラス繊維、炭素繊維、チタン酸カリウム、ウィスカー、カオリン、タルクまたはマイカ等を挙げることができる。成形品の機械強度を向上させる必要があれば、ガラス繊維の添加が好ましい。また、成形品の寸法安定性を向上させ、反りを抑える必要があれば、カオリン、タルク、マイカまたはガラスフレークの添加が好ましい。」と記載され〔摘示記載（ソ）参照〕、芳香族ポリアミド組成物の成形品の寸法安定性を向上させ、反りを抑えるのにカオリンの添加が好ましいことが記載されている。
　さらに、ポリアミド樹脂に添加されるフィラーとしてカオリンが挙げられ、フィラーが低そり化を目的として添加されることが多いことは周知事項（例えば「ポリアミド樹脂ハンドブック」、昭和６３年１月３０日、日刊工業新聞社発行、第２０７頁〜２１０頁参照）である。
　したがって、このような引用文献５の記載あるいは周知事項を併せ見れば、引用文献２に記載された発明において、無機充填材としてカオリンを選択することは当業者が容易に考えつくことであり、その効果も予測される程度のものである。
　　
（Ｄ）無機充填剤と耐衝撃剤の重量比Ｍ／Ｔ
  引用文献２の表１の実施例４には、（Ｂ）成分に属するグラフト変性重合体ｂが２０部、（Ｄ）成分に属するガラスファイバーが５４部、それぞれ配合された例が記載されており〔摘示記載（シ）参照〕、補正発明のＭ／Ｔに相当する（Ｄ）／（Ｂ）が５４／２０＝２．７のものが記載されているのであるから、両者は同一である。
　ただ、引用文献２には、（Ｂ）成分と（Ｄ）成分との重量割合について直接的な規定の仕方はないから、仮に、その点で補正発明と相違するとしても、引用文献２の表１の実施例４の（Ｄ）／（Ｂ）が５４／２０＝２．７の値はそれを検討する上で参考となるものであり、補強効果を与えるフィラーと弾性を与えるアイオノマーとの併用では、物性値などを考慮しその適当な配合比を検討することは当業者が適宜なし得ることである。
　そして、補正後の本願発明が格別の効果を奏するとも認められない。
　
（２−５）まとめ
　以上の通りであるから、補正発明は引用文献２に記載された発明と同一である。
　また、仮にそうでないとしても、引用文献２に記載された発明に、引用文献５あるいは周知の事項を併せれば当業者が容易に発明をすることができたものである。
  してみれば補正後の本願請求項１に係る発明は、特許法第２９条第１項第３号により特許を受けることができないものであり、また、特許法第２９条第２項により特許を受けることができないものである。
　
（３）まとめ
　上記のとおりであるから、本件手続補正は、特許法第１７条の２第５項において準用する同法第１２６条第５項の規定に違反するので、同法第１５９条第１項の規定により読み替えて準用する同法第５３条第１項の規定により却下すべきものである。
　
第３．本件審判請求について
　
１．本願発明
  上記のように平成１６年１２月８日付け補正書による補正は却下されたので、本願請求項１〜３に係る発明は、平成１６年６月２日付け補正書によって補正された明細書の記載からみて、その特許請求の範囲の請求項１〜３に記載された事項によって特定されるとおりのものと認められるところ、その請求項１に係る発明（以下、「本願発明」という。）は、次のようなものである。
「【請求項１】融点が２９０℃以上である芳香族ポリアミド樹脂と、無機充填材と、耐衝撃剤のエラストマーを含有し、前記無機充填材の重量Ｍと前記耐衝撃剤の重量Ｔとの比が、２．０≦Ｍ／Ｔ≦６．５であることを特徴とする芳香族ポリアミド樹脂組成物。」
　
２．原査定の理由の概要
　原査定の理由は、本願請求項１〜３に係る発明は本出願前に頒布された引用文献１〜４に記載さらた発明であり、特許法第２９条第１項第３号の規定により特許を受けることができないものである、というものである。
　
３．引用文献の記載事項
　上記第２．２．（２）．（２−２）に記載のとおり。
　
４．対比・判断
（１）本願発明と引用文献２に記載された発明との対比・判断
　本願発明は、補正発明の構成要件を全て包含するものであるところ、上記第２．２．（２）．（２−３）に記載したとおり、補正発明は引用文献２に記載された発明である。
　さらに、本願発明の耐衝撃性エラストマーには、グラフト変性物も包含されており（本願明細書段落【００１７】）、これについても引用文献２に記載された発明の極性基含有重合体（Ｂ）〔摘示記載（ク）参照〕と差異はない。
　したがって、本願発明は、上記第２．２．（２）．（２−３）に記載した理由と同様の理由により、引用文献２に記載された発明である。
　
（２）本願発明と引用文献１に記載された発明との対比・判断
  引用文献１には、耐衝撃性、剛性および耐熱性などが優れたポリアミド成形品〔摘示記載（イ）参照〕の成形に用いるポリアミド組成物として、「（共）重合ポリアミド（Ａ）、変性オレフィン（Ｂ）及び充填剤（Ｃ）、の３成分を配合した配合物（組成物）」〔特許請求の範囲、摘示記載（ア）参照〕に係る発明が記載されており、ポリアミド樹脂、耐衝撃性エラストマー、無機充填剤、の３成分を含有する芳香族ポリアミド組成物に係る本願発明と大枠において一致している。
  そこで、これら３成分の各々について以下検討する。
　
（Ａ）芳香族ポリアミド成分
  引用文献１の請求項１に記載の如く〔摘示記載（ア）参照〕、引用文献１記載に記載された発明の（Ｉ）成分は
　
の反復単位を有するものであるから芳香族ポリアミドである。
  また、その融点については、明細書の実施例の表１に実施例１として「ポリアミド組成：６Ｔ／６（即ち、ヘキサメチレンジアミンとテレフタル酸とのポリアミド／ポリカプロラクタム）７０／３０、Ｔｍ（融点）３０２℃」と記載されており〔摘示記載（オ）参照〕、該ポリアミド成分の融点が３００℃を超えることも記載されている。
  したがって、引用文献１に記載された発明のポリアミド成分は本願発明の要件「融点が２９０℃以上である芳香族ポリアミド樹脂」を満足するものである。
　
（Ｂ）耐衝撃性のエラストマー成分
  引用文献１に記載された発明の「変性ポリオレフィン（Ｂ）」成分については、発明の詳細な説明には「本発明で特に有用な変性ポリオリフインの具体例としてはエチレン／（メタ）アクリル酸共重合体、およびこれらの共重合体中のカルボン酸部分の一部または全てをナトリウム、リチウム、亜鉛、カルンウム、カリウムなどと塩にしたもの、……」〔摘示記載（ウ）参照〕と記載され、これはいわゆるアイオノマーと呼ばれるものであり〔上記第２．２．（２）．（２−３）の実用「プラスチック用語辞典」の記載参照）、本願発明の「ポリオレフィンコポリマーのアイオノマー」に該当するものであることは明白である。
  引用文献１には（本願発明の）「耐衝撃性のエラストマー」とは明記されていないが、アイオノマーが常温では「加硫ゴムに似た弾性と強靱性を示す」ことは上記辞典に記載のように周知であり、「加硫ゴムに似た弾性」を有していれば当然に耐衝撃性を呈すると考えられるから、この点でも両者に差異ない。
　
（Ｃ）無機充填剤成分
  引用文献１に記載された発明の「充填剤（Ｃ）」成分については、発明の詳細な説明には「本発明でいう充填剤〔Ｃ〕とは、ガラス製の繊維あるいはビーズ、タルク、カオリン、ウオラストナイト、マイカ、シリカ、アルミナ、ケイソウ土、クレー、セッコウ、ベンガラ、グラファイト、二酸化チタン、酸化亜鉛、銅、ステンレスなどの粉状または板状の無機系化合物、他のポリマ繊維（炭素繊維）などであり、好ましくはガラス繊維である。……」と記載されているように〔摘示記載（エ）参照〕、無機系化合物の充填剤を用いるのであるから、この点で本願発明の無機充填材と全く同じである。
　
（Ｄ）無機充填剤と耐衝撃材の重量比Ｍ／Ｔ
  引用文献１の表１には実施例１〜１０及び比較例１〜４の実験結果について記載があり〔摘示記載（オ）参照〕、例えばその実施例１には変性ポリオレフィン２０重量部（＊１）に対し、充填剤（＊４）を４３重量部配合した例が記載されており、本願発明のＭ／Ｔに相当するその配合重量比は４３／２０＝２．１５であるから、引用文献１の数値は本願発明のＭ／Ｔの数値範囲に含まれるものであり、両者は同一である。
  なおここにおいて、＊１：エチレン（６０部）／プロピレン（１０部）／ブテン−１（１部）−ｇ−無水マレイン酸（２部）共重合体、＊４：ガラス繊維チョップストランド（３ｍｍ，１３μφ）、である。
  また、実施例２、４、６、７、８、９の両成分の重量比は本願発明のＭ／Ｔの数値範囲に含まれるものである。
　
（Ｅ）まとめ
　以上の通りであるから、本願発明は引用文献１に記載された発明である。
　
　なお、審判請求人は、平成１９年１月２２日提出の回答書において、「芳香族ポリアミド樹脂」を「カルボン酸モノマー成分として芳香族ジカルボン酸を用いた芳香族ポリアミド樹脂の一種または二種以上のみからなる芳香族ポリアミド樹脂」との補正案を示している。
　しかしながら、補正案で示された事項は引用文献１に記載されており、仮に補正案を採用しても結論に変わりはない。
　
５．むすび
  以上のとおり、本願請求項１に係る発明は、引用文献１または２に記載された発明であるから、特許法第２９条第１項第３号の規定に該当し、特許を受けることができない。
　よって結論のとおり審決する。